(57)【要約】【課題】            生分解性樹脂であるポリ乳酸を使用したフィルムまたはシートであって、その優れた透明性を維持し、軟質化させることにより、ロール巻取り後のブロッキングや、印刷適性の二次加工性に問題のない生分解性の多層樹脂フィルムの提供。【解決手段】        外層／内層／外層の３層からなり、内層として可塑剤を添加したポリ乳酸からなるシートの両面に、生分解性樹脂からなる外層を積層してなることを特徴とする生分解性の樹脂多層フィルムまたはシートであり、外層／内層／外層の層厚比が、１／３／１〜１／３０／１であり、また可塑剤の添加量が５〜５０重量部である生分解性の樹脂多層フィルムまたはシートである。【選択図】          なし【特許請求の範囲】
【請求項１】
外層／内層／外層の３層からなり、内層として可塑剤を添加したポリ乳酸からなる基材層の両面に生分解性樹脂からなる外層を積層してなることを特徴とする生分解性樹脂多層フィルムまたはシート。
【請求項２】
外層／内層／外層の層厚比が、１／３／１〜１／３０／１とした請求項１に記載の生分解性樹脂多層フィルムまたはシート。
【請求項３】
可塑剤の添加量が５〜５０重量部である請求項１または２に記載の生分解性樹脂多層フィルムまたはシート。
【発明の詳細な説明】
【技術分野】
【０００１】
本発明は、農業用資材、文具用品または日用雑貨用品等のフィルムまたはシートとして好適に使用される生分解性の樹脂多層フィルムまたはシートに関する。
【背景技術】
【０００２】
従来から、農業用資材、文具用品または日用雑貨用品等のフィルムまたはシートとして種々の樹脂多層積層フィルムまたはシートが提案され使用されてきている。そのなかでも、最近では、環境問題の観点から、生分解性の樹脂を使用した製品が普及し始めてきており、特に、ポリ乳酸は植物由来のプラスチックであることから、エコロジーその他の面から、その使用が注目されてきている。
【０００３】
しかしながら、ポリ乳酸をフィルムまたはシートに成形した場合には、他の生分解性樹脂に比較して透明性に優れたものとなるが、堅くて、脆いという欠点がある。したがって可塑剤等を添加してポリ乳酸を軟質化させる手段が講じられている（特許文献１、特許文献２）が、軟質化されたポリ乳酸のフィルムまたはシートは、添加した可塑剤等がブリードし易く、ロール巻取り後のブロッキングや、印刷適性の二次加工性に問題がある。
【０００４】
【特許文献１】特開２００３−１２８３４号公報
【特許文献２】特開２００３−２０３９０号公報
【発明の開示】
【発明が解決しようとする課題】
【０００５】
したがって本発明は、上記の問題点を解決するために、天然の成分からなる生分解性樹脂であるポリ乳酸を使用したフィルムまたはシート（以下、両者を併せフィルムと称することもある）であって、その優れた透明性を維持し、軟質化させることにより、ロール巻取り後のブロッキングや、印刷適性の二次加工性に問題のない、ポリ乳酸を主体とする生分解性の樹脂フィルムを提供することを課題とする。
【０００６】
かかる課題を解決するために、本発明者らは鋭意検討した結果、可塑剤を添加して軟質化したポリ乳酸のフィルムまたはシートを基材層とし、その両面に、生分解性の樹脂からなる外層を積層してなる多層樹脂フィルムが、ロール巻取り後、フィルム解反時のブロッキングを防止し、ロールがスムースに解反でき、また得られた多層樹脂フィルムが可塑剤のブリードを防止し得ることより印刷適性などの二次加工性に優れたものであり、極めて良好な多層樹脂フィルムとなることを確認し、本発明を完成させるに至った。
【課題を解決するための手段】
【０００７】
したがって、上記課題を解決するための基本的な態様である本発明は、外層／内層／外層の３層からなり、内層として可塑剤を添加したポリ乳酸からなるシートの両面に、生分解性樹脂からなる外層を積層してなることを特徴とする生分解性の樹脂多層フィルムまたはシートである。
【０００８】
より具体的には、樹脂多層フィルムとして外層／内層／外層の層厚比が、１／３／１〜１／３０／１である上記に記載の樹脂多層フィルムまたはシートであり、また可塑剤の添加量が５〜５０重量部である上記に記載の生分解性の樹脂多層フィルムまたはシートである。
【発明の効果】
【０００９】
本発明が提供する樹脂多層フィルムは、その層構造としていずれの生分解性の樹脂を使用したことにより環境問題に配慮したものである。また、内層となるポリ乳酸をフィルム成形した場合の透明性を確保し、さらに柔軟性をもたせるために添加した可塑剤のブリードを防止し得ることができ、したがってフィルムへの印刷的性等の二次加工性に優れたものである。
また、加工時のロール巻取り後、フィルム解反時のブロッキングを防止しそのフィルム加工性にも優れた特性を有するものである。
【発明を実施するための最良の形態】
【００１０】
本発明が提供する樹脂多層フィルムを構成する内層としての基材層を構成するポリ乳酸は、従来から植物由来の生分解性のプラスチックとして種々のフィルム等の素材として使用されているものであり、そのようなポリ乳酸であればどのようなものであってもよい。一般に、ポリ乳酸は、フィルムへ成形加工した場合には、その透明性に優れたものであるが、堅くて、脆いものとなる性質を有している。したがって、その成形フィルムに柔軟性（軟質性）を付加するために、本発明においては可塑剤を添加して軟質性を確保する。
【００１１】
そのような可塑剤としては、種々のものをあげることができ、ポリ乳酸用の可塑剤であれば何れのものも使用することができる。そのようなものとしては、例えば、グリセリン酢酸エステル、ジグリセロール酢酸エステル、ジアセチルモノアシルグリセロール、グリセリンアルキレート、エチレングリコールアルキレート、ポリエチレングリコールアルキレート、脂肪酸モノカルボン酸アルキルエステル、脂肪酸ジカルボン酸アルキルエステル、脂肪酸トリカルボン酸アルキルエステル、天然油脂およびそれらの誘導体等を挙げることができる。
【００１２】
可塑剤の添加量は、ポリ乳酸をフィルム成形した場合にフィルムに柔軟性を付与するに十分な範囲であればよく、５〜５０重量部が望ましい。可塑剤の添加量が５重量部未満であると、成形したポリ乳酸フィルムに十分な軟質効果を与えることができず、フィルムが堅くて、脆いものとなり、また可塑剤の添加量が５０重量部を超える場合には、樹脂粘度が低下することによりフィルム加工するのが困難となる。
【００１３】
一方、上記の内層としてのポリ乳酸からなる基材層の両面に積層される生分解性の樹脂フィルムを構成する生分解性の樹脂としては、種々のものをあげることができる。具体的には、１，４−ブタンジオールとコハク酸の重合体であるポリブチレンサクシネート；１，４−ブタンジオールとコハク酸およびアジピン酸の共重合体であるポリブチレンサクシネートアジペート；ε−カプロラクトンの開環重合体およびその共重合体であるポリカプロラクトンおよびその共重合体；１，４−ブタンジオールとアジピン酸およびテレフタル酸の共重合体であるポリブチレンアジペートテレフタレート；１，４−ブタンジオールとコハク酸および乳酸の共重合体等を挙げることができる。
【００１４】
これらの生分解性樹脂にあっては、その１種または２種以上をブレンドして用いることができる。この場合、内層としてのポリ乳酸からなる基材層の両面には、同一の生分解性樹脂フィルムを積層してもよく、また両者に異なった生分解性の樹脂フィルムを積層してもよい。
【００１５】
なお、基材層の両面に積層させる生分解性の樹脂としてのＭＦＲ（melt flow rate：メルト・フロー・レート：樹脂の流動性）が、基材層として用いるポリ乳酸を主体とする樹脂のＭＦＲの２倍以上を有するものであることが好ましい。この値が２倍以上を有しないと、外層フィルムの広がりが悪くなる傾向にある。
【００１６】
本発明が提供する樹脂多層フィルムとしての外層／内層／外層の層厚比としては、１／３／１〜１／３０／１であることが好ましい。層比が１／３／１未満であると、成形されたフィルムの透明性が悪くなり、また層比が１／３０／１を超える場合には、フィルムとしての成型加工が困難なものとなる。
【００１７】
本発明が提供する樹脂多層フィルムを構成する内層ならびに外層の各樹脂成分には、フィルムの透明性およびその物性を損なわない範囲内で、必要に応じて、各種の生分解性プラスチック、無機充填剤、有機充填剤、紫外線吸収剤、可塑剤、帯電防止剤、酸化防止剤、滑剤、防曇剤、光安定化剤等の各種添加剤を添加することもできる。この添加剤の種類およびその添加量は、特に限定されるものではなく、従来からこの種の多層樹脂フィルムに使用されている添加剤を、従来と同様の添加量にて添加すればよい。
【００１８】
以上記載のように、本発明が提供する生分解性の樹脂多層フィルムは、基体シートとなる内層の可塑剤を添加したポリ乳酸フィルム層の両面に生分解性の樹脂フィルムが積層された多層樹脂フィルムであるが、そのフィルムの層厚は、成形したフィルムの使用目的に応じ異なるが、０．０１〜０．７ｍｍ程度であることが好ましく、そのフィルム厚みに対応して、基材層となるポリ可塑剤を添加したポリ乳酸の樹脂層、外層なる生分解性樹脂層の厚みが決定される。
【００１９】
このような、多層樹脂フィルムの製造方法としては、通常の押出法である共押出法、共押出し／インフレーション法等を用いて製造することができる。例えばＴ−ダイを用いた２種３層あるいは３種３層の共押出法およびインフレーション法等の、積層樹脂フィルムを製造する場合に採用される一般的な製造方法を使用して、本発明の多層樹脂フィルムを製造することが可能である。
【実施例】
【００２０】
以下に実施例により本発明をさらに詳細に説明するが、本発明はかかる実施例にのみ限定されず、種々の変形も本発明の範囲に包含されるものである。
【００２１】
実施例１〜６
下記の表１中に示す配合（重量部）からなる樹脂組成物を、Ｔ−ダイ押出成形機で０．１ｍｍ厚を有する実施例１〜６の多層樹脂フィルムを得た。
得られた各樹脂フィルムについて、その加工性（ロール巻取り後、フィルム解反時のブロッキングの発生）、透明性、印刷適性を一定の基準により評価し、その結果を合わせて表中に記載した。
【００２２】
【表１】
2005271272.tif 000002
【００２３】
＊１：Ｈ−２８０：ポリ乳酸（三井化学社製）
＊２：ＰＬ−７１０：可塑剤（理研ビタミン社製）
＊３：ＰＢＳ：ポリブチレンサクシネート；ビオーレ＃１０３０（昭和高分子社製）
＊４：ＰＢＡＴ：ポリブチレンアジペートテレフタレート；Easter Bio（イーストマン・ケミカル社製）
【００２４】
＊５：加工性の評価
得られた多層樹脂フィルムについて、外層の広がりと、ロール巻取り後およびフィルム解反時におけるブロッキングの発生の有無を観察した。
○：外層の広がりもよく、ロール巻取り後およびフィルム解反時にブロッキングが無い。
×：外層の広がりが悪い、もしくは、ロール巻取り後およびフィルム解反時にブロッキングする。
【００２５】
＊６：透明性の評価
得られた多層樹脂フィルムについて、目視によりその透明性を評価した。
○：目視にて透明性に問題が無い。
×：目視にて透明性に問題がある。
【００２６】
＊７：印刷適性の評価
得られた多層樹脂フィルムに、大日精化社のバイオテックカラーを使用して印刷を行い、その塗工性および密着性を評価した。
○：塗工性および密着性とも良好である。
△：塗工性または密着性のどちらか一方が悪い。
×：塗工性または密着性の両方とも悪い。
【００２７】
比較例１〜６
下記の表２中に示す配合（重量部）からなる樹脂組成物を、Ｔ−ダイ押出成形機で０．１ｍｍ厚を有する比較例１〜６の樹脂フィルムを得た。
得られた各樹脂フィルムについて、その加工性（ロール巻取り後、フィルム解反時のブロッキングの発生）、透明性、印刷適性を一定の基準により評価し、その結果を合わせて表中に記載した。
【００２８】
【表２】
2005271272.tif 000003
【００２９】
注１〜注７は、表１に記載のものと同一である。
注８：フィルム成形することができず、評価不能。
【００３０】
上記した各実施例および比較例の結果からも明らかなように、本発明の多層樹脂フィルムは、その内層としての基材層となるポリ乳酸に可塑剤を添加したものであり、可塑剤を添加することにより透明性が確保されるとともに、柔軟性があるものとなり、加工性、印刷特性も良好なものであることが理解される。
これに対して、ポリ乳酸に可塑剤を添加しないフィルムを内層として使用した場合（比較例６）には加工性、透明性および印刷特性は良好なものであったが、堅くて脆いものであり、また、外層を積層しない場合（比較例１）には、透明性はあるものの、印刷特性が悪いものであり、本発明の特異的効果がよく理解される。
【産業上の利用可能性】
【００３１】
上記のように、本発明によれば、生分解性の樹脂多層フィルムが提供され、環境に優しい樹脂多層フィルムまたはシートが提供される。特に内層としての基材層に植物由来のポリ乳酸を使用したことで、その透明性に優れたフィルムまたはシートが提供され、農業資材、文具用品あるいは日用雑貨用のフィルムとして好適に使用しうる点で、その産業上の利用性は多大なものである。